"少なくとも赤色画素、緑色画素及び青色画素を有する白色発光ダイオード光源用カラーフィルターであって、前記青色画素において、色材全体の合計質量に対して、フタロシアニン系青色顔料を90質量以上含有することを特徴とする、白色発光ダイオード光源用カラーフィルタ。前記フタロシアニン系青色顔料が、C.I.ピグメントブルー15:1、C.I.ピグメントブルー15:3、C.I.ピグメントブルー15:4、C.I.ピグメントブルー15:6及び亜鉛フタロシアニン顔料からなる群より選ばれる1種又は2種以上の顔料を含むことを特徴とする、請求項1に記載の白色発光ダイオード光源用カラーフィルタ。CIE1931表色系における前記青色画素の色度座標が、0125≦x≦0140、0110≦y≦0140であることを特徴とする、請求項1又は2に記載の白色発光ダイオード光源用カラーフィルタ。白色発光ダイオード光源と、前記請求項1乃至3のいずれかに記載の白色発光ダイオード光源用カラーフィルタと、を備えることを特徴とする、表示装置。本発明者らが鋭意検討した結果、CCFL光源と白色LED光源を比較すると、同じカラーフィルタをこれらの光源と組み合わせても、CCFL光源と組み合わせた場合に比べて、白色LED光源と組み合わせた場合では、カラーフィルタの青色画素の色度座標が赤色側にシフトして青色が赤味を帯びた青色になってしまい、青色画素の表示特性が低下してしまうことが分かった。本発明は上記問題点を解消するためになされたものであり、白色LED光源と組み合わせた場合でも、青色画素の表示特性が低下しないカラーフィルタ及び当該カラーフィルタと白色LED光源とを備える表示装置を提供することを目的とする。本発明者らが鋭意検討した結果、青色画素にフタロシアニン系青色顔料を特定量含有させることにより、白色LED光源と組み合わせた場合でも、青色画素の表示特性が低下しないカラーフィルタが得られることを見出し、本発明を完成させるに至った。すなわち、本発明に係るカラーフィルタは、少なくとも赤色画素、緑色画素及び青色画素を有する白色発光ダイオード光源用カラーフィルターであって、前記青色画素において、色材全体の合計質量に対して、フタロシアニン系青色顔料を90質量以上含有することを特徴とする。青色画素において、色材全体の合計質量に対して、フタロシアニン系青色顔料を90質量以上含有することにより、白色LED光源と組み合わせた場合でも青色画素の色度座標が赤色側にシフトすることが抑制され、青色画素の表示特性が低下しない。本発明に係る白色発光ダイオード光源用カラーフィルタは、前記フタロシアニン系青色顔料が、C.I.ピグメントブルー15:1、C.I.ピグメントブルー15:3、C.I.ピグメントブルー15:4、C.I.ピグメントブルー15:6及び亜鉛フタロシアニン顔料からなる群より選ばれる1種又は2種以上の顔料を含むことが好ましい。本発明に係る白色発光ダイオード光源用カラーフィルタは、CIE1931表色系における前記青色画素の色度座標を、C光源で測定したときに0125≦x≦0140、0110≦y≦0140とすることが可能である。本発明に係る表示装置は、白色発光ダイオード光源と、上記白色発光ダイオード光源用カラーフィルタと、を備えることを特徴とする。本発明に係る白色LED光源用カラーフィルタは、白色LED光源と組み合わせた場合でも、青色画素の表示特性が低下しない。本発明に係る表示装置は、上記カラーフィルタを備えるため、白色LED光源と組み合わせても、表示特性が良好である。本発明において、色度とは、CIE色度座標における値である。本発明において、メタアクリレートは、アクリレート及び/又はメタクリレートを表す。本発明において樹脂とは、モノマーやオリゴマーの他、ポリマーを含む概念である。本発明において、分子量とは、分子量分布を有する場合には、THF溶剤におけるゲル浸透クロマトグラフィーGPCにより測定したポリスチレン換算値である重量平均分子量を意味し、分子量分布を有しない場合には、化合物そのものの分子量を意味する。以下、まず本発明に係る白色発光ダイオード光源用カラーフィルタについて説明し、次いで表示装置について説明する。白色発光ダイオード光源用カラーフィルタ本発明に係る白色発光ダイオード光源用カラーフィルタは、少なくとも赤色画素、緑色画素及び青色画素を有する白色発光ダイオード光源用カラーフィルタであって、前記青色画素において、色材全体の合計質量に対して、フタロシアニン系青色顔料を90質量以上含有することを特徴とする。青色画素において、色材全体の合計質量に対して、フタロシアニン系青色顔料を90質量以上含有することにより、白色LED光源と組み合わせた場合でも青色画素の色度座標が赤色側にシフトすることが抑制され、青色画素の表示特性が低下しない。図1は、本発明に係る白色LED光源用カラーフィルタの一例を模式的に示した断面図である。カラーフィルタは通常、図1に示すように、透明基板10、透明基板10上に形成された着色画素である青色画素21、緑色画素22及び赤色画素23並びに遮光部30を有している。本発明の白色LED光源用カラーフィルタは、上記透明基板10、着色画素21~23及び遮光部30以外にも、例えば、保護膜や透明電極膜、配向膜及びスペーサ等が形成されたものであってもよい。なお、図1以下の図面では、説明の便宜上、縦横の寸法比及び各層間、各部材間の寸法比は適宜、実寸とは変えて誇張して図示してある。透明基板本発明の白色LED光源用カラーフィルタにおける透明基板10としては、可視光線に対して透明な基材であればよく、特に限定されず、一般的なカラーフィルタに用いられる透明基板を使用することができる。例えば、石英ガラス、無アルカリガラス、合成石英板等の可撓性のない透明な基板や、透明樹脂フィルム、光学用樹脂板等の可撓性を有する透明な基板を用いることができる。透明基板10の厚みは、特に限定されるものではないが、本発明のカラーフィルタの用途に応じて、例えば、100μm~1mm程度のものを使用することができる。着色画素本発明の白色LED光源用カラーフィルタにおける着色画素は、青色画素21、緑色画素22及び赤色画素23を有し、青色画素が上述した色材を有するものであれば良く、当該3色の着色画素以外の画素が含まれていても良い。通常、着色画素は、図1に示したように透明基板10上に形成された遮光部30間の開口部に、各色のカラーフィルタ用樹脂組成物を硬化させて形成されてなる。また、着色画素の配列は特に限定されず、例えば、ストライプ型、モザイク型、トライアングル型、4画素配置型等の一般的な配列とすることができる。また、着色画素の幅、面積等は任意に設定することができる。着色画素の厚みは、塗布方法、カラーフィルタ用樹脂組成物の固形分濃度や粘度等を調整することにより、適宜制御されるが、通常、1~5μmの範囲であることが好ましい。青色画素本発明の白色LED光源用カラーフィルタでは、青色画素において、色材全体の合計質量に対して、フタロシアニン系青色顔料を90質量以上含有する。フタロシアニン系青色顔料を90質量以上含有することにより、青色画素の色度座標が赤色側にシフトすることが抑制され、青色画素の表示特性が低下しない。上記フタロシアニン系青色顔料は、従来公知の青色画素に用いられているフタロシアニン系青色顔料を用いることができる。例えば、フタロシアニン系青色顔料として、下記一般式1で表わされる銅フタロシアニン系青色顔料や亜鉛フタロシアニン系青色顔料が好ましい。一般式1中、Mは銅原子又は亜鉛原子を表し、16個のXは、それぞれ独立に塩素原子、臭素原子又は水素原子であり、水素原子が10個以上である。上記一般式1中の置換基Xとしての水素原子が多いほどすなわち、ハロゲン原子が少ないほど、青色顔料として色味が良い。一般式1で表わされる銅フタロシアニン系青色顔料として、例えば、PB15:1、PB15:3、PB15:4及びPB15:6等が挙げられる。これらの市販品では通常、一般式1において水素原子が9個以下のものも含まれているが、水素原子が10個以上のものの割合の合計が50モル以上であれば良い。一般式1において、水素原子が10個以上のものの割合は、例えば、REFLEXIIブルカーダルトニクス株製を用いて、MALDI製MonastralBlueLBX,平均1次流計50nm:100質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物2青色顔料PB15:3Zeneca製MonastralBlueBG,平均1次粒径50nm:100質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物3青色顔料PB15:4BASF製HeliogenBlueL7101F,平均1次粒径50nm:100質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物4青色顔料PB15:6Ciba製PB5502,平均1次粒径50nm:100質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物5青色顔料PB15:6DIC株製,平均1次粒径50nm:75質量部青色顔料亜鉛フタロシアニン顔料DIC株製,平均1次粒径50nm:25質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物6青色顔料PB15:6山陽色素株製,平均1次粒径50nm:89質量部紫色顔料PV23山陽色素株製,平均1次粒径50nm:11質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物7青色顔料PB15:6山陽色素株製,平均1次粒径50nm:80質量部紫色顔料PV23山陽色素株製,平均1次粒径50nm:20質量部上記硬化性樹脂組成物バインダ:300質量部高分子分散剤ビックケミージャパン株製の商品名DISPERBYK2000:500質量部酢酸3-メトキシブチル溶剤:2500質量部青色画素用カラーフィルタ用樹脂組成物8青色顔料PB15:6山陽色素株製,平均1次粒径50nm:70質量部紫色顔料PV23山陽色素株製,平均1次粒径50nm:30質量部上記硬化性樹脂組成物バインダ:300質量部高分子分散剤ビックケミージャパン株製の商品名DISPERBYK2000:500質量部酢酸3-メトキシブチル溶剤:2500質量部上記青色画素のカラーフィルタ用樹脂組成物の色材の含有量をまとめたものを表1に示す。実施例1上記調製した青色画素用のカラーフィルタ用樹脂組成物1を、厚み0.7mmのガラス基板NHテクノグラス株製、NA35上にスピンコーターを用いて塗布した。その後、80°Cのホットプレート上で3分間加熱乾燥を行った。超高圧水銀灯を用いて60mJ/cm2の紫外線を照射し、230°Cのクリーンオーブンで30分間ポストベークすることによって青色の着色ベタ膜を有する単色の青色カラーフィルタを得た。なお、硬化後の青色膜の膜厚は、当該青色膜の色度座標をC光源で測定したときにCIE1931における目標色度y=0127となるように調整した。その際の青色膜の色度xC光源を表1に併せて示す。得られた青色カラーフィルタと白色LED光源を組み合わせたときのCIE1931における色度座標x、yを、光源として白色LEDB-YAGを用い、測定装置としてオリンパス株製の顕微分光測定装置、商品名OSP-SP200を用いて測定した。実施例2~4及び比較例1~3実施例1において青色膜を作成するためにカラーフィルタ用樹脂組成物1を用いたことの替わりに、表1に示す各樹脂組成物を用いて形成したこと以外は実施例1と同様にして、それぞれ単色の青色カラーフィルターを得た。各青色カラーフィルターについて実施例1と同様に、CIE1931における目標色度y=0127C光源となるように青色膜の膜厚を調整したときの色度xC光源を測定した。さらに各青色カラーフィルターに光源として白色LEDB-YAGを組み合わせたときのCIE1931における色度座標x、yを、実施例1と同様に測定装置としてオリンパス株製の顕微分光測定装置、商品名OSP-SP200を用いて測定した。。各青色カラーフィルターについての測定結果を表1に合わせて示す。結果のまとめ表1に示したように、実施例1~4では、青色膜の色度座標をC光源で測定したときにCIE1931における目標色度y=0127となるように、当該青色膜の膜厚を調整したところ、青色膜の色度xC光源が0126~0134の範囲内となった。このように青色膜の膜厚を調整した単色の青色カラーフィルタをLED光源と組み合わせたところ、青色膜色度座標が赤色側にシフトすることが抑制され、青色膜の表示特性が低下しなかった。一方、比較例1~3では、青色膜の色度座標をC光源で測定したときにCIE1931における目標色度y=0127実施例と同じ目標値となるように当該青色膜の膜厚を調整したところ、青色膜の色度xC光源が0143以上となった。このように青色膜の膜厚を調整した単色の青色カラーフィルタをLED光源と組み合わせたところ、青色膜の色度座標が赤色側にシフトしてしまい、青色膜の表示特性が低下した。"